(57)【特許請求の範囲】
【請求項１】
導電性支持体、感光層を有する電子写真感光体において、該電子写真感光体の表面層が、下記構造式（１）で示される構成単位を有するポリアリレート及び下記構造式（２）で示される構成単位を有するポリカーボネートを含有し、該ポリアリレートの粘度平均分子量（Ｍａ）と該ポリカーボネートの粘度平均分子量（Ｍｃ）がＭｃ＜１００００であり、かつＭａ≧３Ｍｃであって、更に該表面層に対する該ポリアリレートの重量混合比（Ｗａ）と該ポリカーボネートの重量混合比（Ｗｃ）との割合（Ｗａ／Ｗｃ）が９９／１〜３０／７０であることを特徴とする電子写真感光体：
【化１】
0003658228.tif 000016
（式中、Ｘ1は炭素原子又は単結合（この際のＲ5、Ｒ6はなし）、Ｒ1〜Ｒ4は水素原子、ハロゲン原子、置換されてもよいアルキル基又はアリール基を示し、Ｒ5及びＲ6は水素原子、ハロゲン原子、置換されてもよいアルキル基、アリール基、又はＲ5及びＲ6が結合することによって形成されるアルキリデン基を示し、Ｒ7〜Ｒ10は水素原子、ハロゲン原子、置換されてもよいアルキル基又はアリール基を示す）
【化２】
0003658228.tif 000017
（式中、Ｘ2は炭素原子又は単結合（この際のＲ15、Ｒ16はなし）、Ｒ11〜Ｒ14は水素原子、ハロゲン原子、置換されてもよいアルキル基又はアリール基を示し、Ｒ15及びＲ16は水素原子、ハロゲン原子、置換されてもよいアルキル基、アリール基、又はＲ15とＲ16が結合することによって形成されるアルキリデン基を示す）。
【請求項２】
前記構造式（１）において、Ｒ1、Ｒ2、Ｒ5及びＲ6がメチル基であり、Ｒ3、Ｒ4、Ｒ7、Ｒ8、Ｒ9及びＲ10が水素原子である構成単位を有するポリアリレートを含有する請求項１に記載の電子写真感光体。
【請求項３】
前記構造式（２）において、Ｒ11〜Ｒ14が水素原子であり、Ｒ15及びＲ16がＸ2と共にシクロヘキシリデン基である構成単位を有するポリカーボネートを含有する請求項１に記載の電子写真感光体。
【請求項４】
前記構造式（１）におけるＲ1、Ｒ2、Ｒ5及びＲ6がメチル基であり、Ｒ3、Ｒ4、Ｒ7、Ｒ8、Ｒ9及びＲ10が水素原子である構成単位を有するポリアリレートを含有し、かつ前記構造式（２）におけるＲ11〜Ｒ14が水素原子であり、Ｒ15及びＲ16がＸ2と共にシクロヘキシリデン基である構成単位を有するポリカーボネートを含有する請求項１に記載の電子写真感光体。
【請求項５】
前記構造式（１）で示される構成単位を有するポリアリレート及び前記構造式（２）で示される構成単位を有するポリカーボネートを可溶媒中に溶解混合し、貧溶媒により再沈殿して得られたブレンド材料を含有する請求項１〜４のいずれかに記載の電子写真感光体。
【請求項６】
請求項１〜５のいずれかに記載の電子写真感光体を、該電子写真感光体を帯電させる帯電手段、静電潜像の形成された電子写真感光体をトナーで現像する現像手段、及び転写工程後の感光体上に残余するトナーを回収するクリーニング手段からなる群より選ばれた少なくとも一つの手段と共に一体に支持し、電子写真装置本体に着脱自在であることを特徴とするプロセスカートリッジ。
【請求項７】
請求項１〜５のいずれかに記載の電子写真感光体、該電子写真感光体を帯電させる帯電手段、帯電した電子写真感光体に対し露光を行い静電潜像を形成する露光手段、静電潜像の形成された電子写真感光体をトナーで現像する現像手段、及び転写材上のトナー像を加熱転写する転写手段を有することを特徴とする電子写真装置。
【発明の詳細な説明】
【０００１】
【発明の属する技術分野】
本発明は、電子写真感光体、電子写真感光体を有するプロセスカートリッジ及び電子写真装置に関し、詳しくは特定の樹脂を含有する表面層を有する電子写真感光体、電子写真感光体を有するプロセスカートリッジ及び電子写真装置に関する。
【０００２】
【従来の技術】
電子写真方法は、米国特許第２２９７６９１号公報に示されるように、画像露光の間に受けた照射量に応じて電気抵抗が変化し、かつ暗所では絶縁性の物質をコーティングした支持体よりなる光導電性材料を用いる。この光導電性材料を用いた電子写真感光体に要求される基本的な特性としては、（１）暗所で適当な電位に帯電できること、（２）暗所において電位の逸散が少ないこと、（３）光照射によって速やかに電荷を逸散せしめること等が挙げられる。
【０００３】
従来、電子写真感光体としては、例えば、セレン、酸化亜鉛、硫化カドミウム等の無機光導電性化合物を主成分とする感光層を有する無機感光体が広く使用されてきた。しかしこれらは、前記（１）〜（３）の条件は満足するが、熱安定性、耐湿性、耐久性、生産性等において必ずしも満足できるものではなかった。
【０００４】
無機感光体の欠点を克服する目的で、様々な有機光導電性化合物を主成分とする電子写真感光体の開発が近年盛んに行われている。例えば、米国特許３８３７８５１号公報にはトリアリルピラゾリンを含有する電荷輸送層を有する感光体、米国特許３８７１８８０号公報にはペリレン顔料の誘導体からなる電荷発生層と３−プロピレン／ホルムアルデヒドの縮合体からなる電荷輸送層とからなる感光体等が公知である。
【０００５】
更に、有機光導電性化合物は、その化合物によって電子写真感光体の感光波長域を自由に選択することが可能であり、例えば、アゾ顔料では特開昭６１−２７２７５４号公報、特開昭５６−１６７７５９号公報に示された物質は、可視領域で高感度を示すものが開示されており、また特開昭５７−１９５７６号公報、特開昭６１−２２８４５３号公報で示された化合物は、赤外領域まで感度を有していることが示されている。
【０００６】
これらの材料のうち、赤外領域に感度を示すものは、近年進歩の著しいレーザービームプリンター（以下ＬＢＰと略す）やＬＥＤプリンターに使用され、その需要頻度は高くなってきている。
【０００７】
これら有機光導電性化合物を用いた電子写真感光体は、電気的、機械的双方の特性を満足させるために、電荷輸送層と電荷発生層を積層させた機能分離型の感光体として利用される場合が多い。一方当然のことながら、電子写真感光体には、適用される電子写真プロセスに応じた感度、電気的特性、更には光学的特性を備えていることが要求される。
【０００８】
特に、繰り返し使用される電子写真感光体においては、その電子写真感光体表面には、コロナ又は直接帯電、画像露光、トナー現像、転写工程、表面クリーニング等の電気的、機械的外力が直接加えられるため、それらに対する耐久性も要求される。
【０００９】
具体的には、帯電時のオゾン及び窒素酸化物による電気的劣化や、帯電時の放電、クリーニング部材の摺擦によって表面が摩耗したり、傷が発生したりする機械的劣化、電気的劣化に対する耐久性が求められている。電気的劣化は、光が照射した部分にキャリアが滞留し、光が照射していない部分と電位差が生じる現象が特に問題であり、これはフォトメモリーとして生じる。機械的劣化は、特に無機感光体と異なり、物質的に柔らかいものが多い有機感光体には機械的劣化に対する耐久性が劣り、耐久性向上は特に切望されているものである。
【００１０】
上記のような感光体に要求される耐久特性を満足させるために、いろいろ試みがなされてきた。表面層によく使用され、耐摩耗性、電気特性に良好な樹脂としては、ビスフェノールＡを骨格とするポリカーボネート樹脂が注目されているが、前述したような問題点全てを解決できるわけでもなく、次のような問題点を有している。
【００１１】
（１）溶解性に乏しく、ジクロロメタンや１，２−ジクロロエタン等のハロゲン化脂肪族炭化水素類の一部にしか良好な溶解性を示さないうえ、これらの溶剤は低沸点のため、これらの溶剤で調製した塗工液を用いて感光体を製造すると塗工面が白化し易い。また、塗工液の固形分管理等にも手間がかかる。
【００１２】
（２）ハロゲン化脂肪族炭化水素類以外の溶剤に対しては、テトラヒドラフラン、ジオキサン、シクロヘキサシノン、あるいはそれらの混合溶剤に一部可溶であるが、その溶液は数日でゲル化する等、経時性が悪く感光体製造には不向きである。
【００１３】
（３）更に、上記（１）、（２）が改善されたとしても、ビスフェノールＡを骨格とするポリカーボネート樹脂には、ソルベントクラックが発生し易い。
【００１４】
（４）加えて従来のポリカーボネート樹脂では、樹脂で形成された被膜に潤滑性が乏しく感光体に傷がつき易く、電子写真感光体の摩耗量を低くするようなクリーニング設定では画像欠陥になったり、クリーニングブレードの早期の劣化によるクリーニング不良、トナー融着等が生じてしまうことがあった。
【００１５】
前記（１）、（２）に挙げた溶液安定性については、ポリマーの構造単位として嵩高いシクロヘキシレン基を有するポリカーボネートＺ樹脂を使用するか、ビスフェノールＺ、ビスフェノールＣ等と共重合させることによって解決されてきた。
【００１６】
一方、ポリアリレートはポリカーボネートと類似の構造ではあるが、諸特性は異なり、例えば、機械的強度では優るものの、シクロヘキシル基を有するビズフェノールＺ型の溶解性は低い。また、電子写真感光体特性としても差があり、特に電荷輸送層のバインダー樹脂として用いた際には、使用される電荷輸送材料の構造によりメモリー、残留電位等が変化（悪化）を受け易い。
【００１７】
更に、加えて従来のポリカーボネート樹脂より強靭なため形成された被膜が削れ難く、一般的なゴムブレードによるクリーニング方法では、ポリカーボネートより表面が粗れず接触面積の増大によってカウンター方向でクリーニングブレードを当接している場合、クリーニングブレードが捲れるという現象も起こり易い。
【００１８】
また、ソルベントクラックについても、特開平６−５１５４４号公報、特開平６−７５４１５号公報に開示されているように、シリコーン変成ポリカーボネート、エーテル変成ポリカーボネートを用いることにより解決することが可能である。ところが、これら変成ポリカーボネートは、従来のポリカーボネート樹脂に比べソルベントクラックを対策するために、ポリマー内の内部応力に対して柔軟性を持たしている構造をとっているため、その結果、重合体本体の機械的強度が低下するという欠点があった。
【００１９】
更に近年、特開昭５７−１７８２６号公報、特開昭５８−４０５６６号公報に開示してあるような、帯電部材に直接電圧をかけ電子写真感光体に電荷を印加する直接帯電方式が主流となりつつある。これは、導電ゴム等で構成されたローラー状の帯電部材を直接電子写真感光体に当接させ電荷を印加する方法であり、スコロトロン等に比べ、オゾン発生量が格段に少ない。スコロトロンは、帯電器に流す電流の８０％前後はシールドに流れるため浪費されるのに対して、直接帯電はこの浪費分が無く、非常に経済的である等のメリットを持つ。
【００２０】
しかし、直接帯電はパッシェン則による放電による帯電のため、帯電安定性が非常に悪いという欠点を持つ。この対策として、直流電圧に交流電圧を重畳させた、いわゆるＡＣ／ＤＣ帯電方式が考案されている（特開昭６３−１４９６６８号公報）。
【００２１】
この帯電方式により帯電時の安定性は良化したが、ＡＣ電圧を重畳するために電子写真感光体表面の放電量は大幅に増大してしまい、電子写真感光体の削れ量が増加してしまうという欠点を新たに生じてしまい、機械的強度のみならず電気的強度も要求されるようになってきた。
【００２２】
【発明が解決しようとしている課題】
本発明の目的は、従来のポリカーボネート樹脂又はポリアリレート樹脂を表面層として有していた問題点を解決し、機械的強度の強さと潤滑性の高さの両者を長期の繰り返し使用後まで一貫して兼ね備えた電子写真感光体、この電子写真感光体を有するプロセスカートリッジ及び電子写真装置を提供することにある。
【００２３】
本発明の別の目的は、電子写真特性が良好であり、かつ製造時の塗工性及び塗料ポットライフが良好であり、一般的なクリーニングブレードでも捲れの起こらない電子写真感光体、この電子写真感光体を有するプロセスカートリッジ及び電子写真装置を提供することである。
【００２４】
【課題を解決するための手段】
導電性支持体、感光層を有する電子写真感光体において、電子写真感光体の表面層が、下記構造式（１）で示される構成単位を有するポリアリレート及び下記構造式（２）で示される構成単位を有するポリカーボネートを含有し、ポリアリレートの粘度平均分子量（Ｍａ）と該ポリカーボネートの粘度平均分子量（Ｍｃ）がＭｃ＜１００００であり、かつＭａ≧３Ｍｃであって、更に該表面層に対する該ポリアリレートの重量混合比（Ｗａ）と該ポリカーボネートの重量混合比（Ｗｃ）との割合（Ｗａ／Ｗｃ）が９９／１〜３０／７０である電子写真感光体、この電子写真感光体を有するプロセスカートリッジ及び電子写真装置が提供される。
【００２５】
【化３】
0003658228.tif 000002
【００２６】
式中、Ｘ1は炭素原子又は単結合（この際のＲ5、Ｒ6はなし）、Ｒ1〜Ｒ4は水素原子、ハロゲン原子、置換されてもよいアルキル基又はアリール基を示し、Ｒ5及びＲ6は水素原子、ハロゲン原子、置換されてもよいアルキル基、アリール基、又はＲ5及びＲ6が結合することによって形成されるアルキリデン基を示し、Ｒ7〜Ｒ10は水素原子、ハロゲン原子、置換されてもよいアルキル基又はアリール基を示す。
【００２７】
【化４】
0003658228.tif 000003
【００２８】
式中、Ｘ2は炭素原子又は単結合（この際のＲ15、Ｒ16はなし）、Ｒ11〜Ｒ14は水素原子、ハロゲン原子、置換されてもよいアルキル基又はアリール基を示し、Ｒ15及びＲ16は水素原子、ハロゲン原子、置換されてもよいアルキル基、アリール基、又はＲ15とＲ16が結合することによって形成されるアルキリデン基を示す。
【００２９】
また式中、アルキル基としてはメチル基、エチル基及びプロピル基等が挙げられる。アリール基としてはフェニル基、ナフチル基及びアンスリル基等が挙げられる。アルキリデン基としてはエチリデン基、プロピリデン基及びヘキシリデン基等が挙げられる。ハロゲン原子としてはフッ素原子、塩素原子及び臭素原子等が挙げられる。
【００３０】
アルキル基が有してもよい基としては、フッ素原子、塩素原子及び臭素原子等のハロゲン原子、メトキシ基、エトキシ基及びプロポキシ基等のアルコキシ基等である。
【００３１】
【発明の実施の形態】
以下に、本発明の実施の形態を詳細に説明する。
【００３２】
構造式（１）で示される構成単位の具体例を表１〜表５に示すが、これらに限られるものではない。
【００３３】
【表１】
0003658228.tif 000004
【００３４】
【表２】
0003658228.tif 000005
【００３５】
【表３】
0003658228.tif 000006
【００３６】
【表４】
0003658228.tif 000007
【００３７】
【表５】
0003658228.tif 000008
【００３８】
本発明において用いられる構造式（１）で示される構成単位を有する重合体は、通常、溶解性や剛直性の制御ためにテレフタル酸塩化物とイソフタル酸塩化物の混合物にて用いられ、アルカリの存在下で溶媒／水混合系中で各種ビスフェノールと攪拌することにより界面重合させ、容易に製造することができる。
【００３９】
すなわち表１〜表５に示した構造式は、テレフタル酸塩化物とイソフタル酸塩化物の混合系から調製された形として表わした。しかし、テレフタル酸塩化物とイソフタル酸塩化物の比率は、通常、その重合体の溶解性を考慮して決定されるが定説はない。ただし、いずれかの塩化物が３０ｍｏｌ％以下になると、合成した重合体の溶解性が極端に低下するので好ましくない。通常は１／１のｍｏｌ比率で合成するのが好ましい。
【００４０】
本発明の電子写真感光体においては、構造式（１）で示される構成単位が同一のもので構成される重合体でも、２種類以上の構造式（１）で示される別種の構成単位からなる共重合体でもよい。また、構造式（２）も同様に構成単位が同一のもので構成される重合体でも、２種類以上の構造式（２）で示される別種の構成単位からなる共重合体でもよい。
【００４１】
次に、構造式（２）で示される構成単位の具体例を表６〜表８に示すが、これらに限られるものではない。
【００４２】
【表６】
0003658228.tif 000009
【００４３】
【表７】
0003658228.tif 000010
【００４４】
【表８】
0003658228.tif 000011
【００４５】
詳細なメカニズムは十分には解明できてはいないが、構造式（１）で示される構成単位を有するポリアリレート及び構造式（２）で示される構成単位を有するポリカーボネートを含有し、ポリアリレートの粘度平均分子量（Ｍａ）とポリカーボネートの粘度平均分子量（Ｍｃ）がＭｃ＜１００００であり、かつＭａ≧３Ｍｃであることにより耐久初期から耐久後まで安定して表面潤滑性、耐ソルベントクラック性等を向上させることができる。
【００４６】
これは、ポリアリレート構造とポリカーボネート構造という構造的にも特性的にも異なった２種類の分子構造が各々の分子鎖間に入り込んで各々の結晶性を崩す際に、ポリカーボネート構造が粘度平均分子量１００００未満と極めて低分子量である一方、ポリアリレート構造はポリカーボネートの少なくとも３倍以上の粘度平均分子量を有するという粘度平均分子量的にも全く異なることにより、ポリアリレート構造とポリカーボネート構造とが複雑に作用し合い、これにより高い耐摩耗性を保持したまま耐久後までの高い表面潤滑性、耐ソルベントクラック性を向上させることができるものと推察される。
【００４７】
また、詳細なメカニズムは十分には解明できてはいないが、構造式（１）におけるＲ1、Ｒ2、Ｒ5及びＲ6がメチル基であり、Ｒ3、Ｒ4、Ｒ7、Ｒ8、Ｒ9及びＲ10が水素原子である構成単位を有するポリアリレートを含有し、かつ構造式（２）におけるＲ11〜Ｒ14が水素原子であり、Ｒ15及びＲ16がＸ2と共にシクロヘキシリデン基である構成単位を有するポリカーボネートを含有する各ポリマーを混合使用することにより、耐久初期から耐久後まで特に安定して表面潤滑性、耐ソルベントクラック性等を向上させることができる。
【００４８】
これは、ポリアリレート構造が構造式（１）におけるＲ1、Ｒ2、Ｒ5及びＲ6がメチル基であり、Ｒ3、Ｒ4、Ｒ7、Ｒ8、Ｒ9及びＲ10が水素原子であり、ポリカーボネート構造が構造式（２）におけるＲ11〜Ｒ14が水素原子であり、Ｒ15及びＲ16がＸ2と共にシクロヘキシリデン基であることと密接に関係し、各々の分子鎖間への入り込み方、各々の結晶性の崩れ方に違いがあるものと推察され、これにより高い耐摩耗性を保持したまま耐久後までの高い表面潤滑性、耐ソルベントクラック性を向上させることができるものと推察される。
【００４９】
また、構造式（１）で示される構成単位を有するポリアリレート及び構造式（２）で示される構成単位を有するポリカーボネートを可溶媒中に溶解混合し、貧溶媒により再沈殿して得られたブレンド材料を含有することをにより、本発明の効果をより発現することが可能である。
【００５０】
溶解−再沈殿の方法は常法で行い、例えば、ジクロロメタン、クロロホルム等の可溶解の溶媒に構造式（１）で示される構成単位を有するポリアリレート及び構造式（２）で示される構成単位を有するポリカーボネートを十分に溶解させる。次に、この混合ポリマー溶液をメタノールや水等の貧溶媒にて再沈殿させて綿状のポリマーが得られる。これを真空乾燥させてブレンド材料が得られる。
【００５１】
この材料は、各々を単純ブレンドした構造式（１）で示される構成単位を有するポリアリレート及び構造式（２）で示される構成単位を有するポリカーボネートより溶解性、塗料安定性が向上している。この方法は、いずれの構造式（１）で示される構成単位を有するポリアリレート及び構造式（２）で示される構成単位を有するポリカーボネートでも有効であるが、特に溶解性の劣るポリアリレートＺ型では特性改良に効果的である。
【００５２】
詳細なメカニズムは十分には解明できてはいないが、各ポリマーを予め溶液中にてブレンドすることにより、構造式（１）で示される構成単位を有するポリアリレート構造及び構造式（２）で示される構成単位を有するポリカーボネート構造が高度にブレンドでき、得られたブレンド材料は、各々の分子鎖間に入り込んでいるため新たな特性を発現し易くなったと推定される。
【００５３】
まず、溶解性の低いポリアリレートＺ型等では、異なる構造の分子がブレンドされることにより、各々の結晶性を崩していると考えられることから各溶媒への溶解性を向上していると考えられ、更に保存時のゲル化等も抑制することが可能となった推定される。
【００５４】
また、電子写真特性の低下が少なくなる要因としては、次のように推測される。ポリアリレートが機械的強度に優れている要因の一つであるフタル酸エステル構造は、電荷輸送材料との組み合わせによりキャリアのトラップ要因の一つになると予想されているが、本発明では構造式（２）で示される構成単位を有するポリカーボネートが、分子レベルで構造式（１）で示される構成単位を有するポリアリレートの近傍に存在するため、フタル酸エステル構造との間で何らかの相互作用が起こり、フタル酸エステル構造に起因するキャリアのトラップを軽減していると推測される。
【００５５】
更に、ポリマー中の残留不純物（残モノマー、塩化物等）は、諸特性の悪化要因の一つであるが、本発明のブレンド系では溶解性の向上により精製の容易性が上がり、電子写真特性の悪化を抑制していると考えられる。
【００５６】
この分子レベルにおけるブレンドが、分子内密度を上げ、かつ非晶質部分と結晶質部分を同一分子内に併せ持つため、塗膜形成時に発生する分子内応力をも緩和することができ、それによりソルベントクラックの要因となる薬品が侵入しても内部応力を維持しクラックが生じないと推定される。
【００５７】
なお、本発明においては、構造式（１）で示される構成単位を有するポリアリレートの粘度平均分子量は１００００〜２０００００であることが好ましく、特には１５０００〜１０００００であることが好ましい。また、構造式（２）で示される構成単位を有するポリカーボネートの粘度平均分子量は１０００〜１００００であることが好ましく、特には３０００〜７０００であることが好ましい。１００００以上ではポリアリレート構造との相互作用が発現され難くなり、結果として表面潤滑性の低下や耐摩耗性の低下を招くので好ましくない。
【００５８】
また、ポリアリレートの粘度平均分子量（Ｍａ）とポリカーボネートの粘度平均分子量（Ｍｃ）が、Ｍａ≧３Ｍｃである。ポリアリレートとポリカーボネートの粘度平均分子量の差がＭａ≧３Ｍｃより小さくなると、ポリアリレート構造とポリカーボネート構造との間の相互作用が不十分となり、結果として耐摩耗性が損なわれたり、高温高湿環境下においてブレード捲れを引き起こしたりする。
【００５９】
また、構造式（１）で示される構成単位を有するポリアリレートの重量混合比（Ｗａ）と、構造式（２）で示される構成単位を有するポリカーボネートの重量混合比（Ｗｃ）は、Ｗａ／Ｗｃ＝９９／１〜３０／７０である。
【００６０】
以下に、本発明に用いる電子写真感光体の構成について説明する。
【００６１】
本発明における電子写真感光体は、感光層が電荷輸送材料と電荷発生材料を同一の層に含有する単層型であっても、電荷輸送層と電荷発生層に分離した積層型でもよいが、電子写真特性からは積層型が好ましい。いずれの場合も、少なくとも電子写真感光体の表面層が、構造式（１）で示される構成単位を有するポリアリレート及び構造式（２）で示される構成単位を有するポリカーボネートを含有し、ポリアリレートの粘度平均分子量（Ｍａ）とポリカーボネートの粘度平均分子量（Ｍｃ）がＭｃ＜１００００であり、かつＭａ≧３Ｍｃである。
【００６２】
使用する支持体は、導電性を有するものであればよく、アルミニウム、ステンレス等の金属、あるいは導電層を設けた金属、紙、プラスチック等が挙げられ、形状はシート状、円筒状等が挙げられる。
【００６３】
ＬＢＰ等の露光光がレーザー光の場合は、支持体と感光層の間に、散乱による干渉縞防止又は基盤の傷を被覆することを目的とした導電層を設けてもよい。これはカーボンブラック、金属粒子等の導電性粉体をバインダー樹脂に分散させて形成することができる。導電層の膜厚は、好ましくは５〜４０μｍ、より好ましくは１０〜３０μｍである。
【００６４】
その上に更に、接着機能及びバリアー機能を有する中間層を設けてもよい。中間層の材料としては、例えば、ポリアミド、ポリビニルアルコール、ポリエチレンオキシド、エチルセルロース、カゼイン、ポリウレタン、ポリエーテルウレタン等が挙げられる。これらは、適当な溶剤に溶解して塗布される。中間層の膜厚は、好ましくは０．０５〜５μｍ、より好ましくは０．３〜１μｍである。
【００６５】
中間層の上には、電荷発生層が形成される。本発明に用いられる電荷発生材料としては、例えば、セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン、非対称キノシアニン系の各顔料が挙げられる。
【００６６】
機能分離型の場合、電荷発生層は前記電荷発生材料を０．３〜４倍量のバインダー樹脂及び溶剤と共にホモジナイザー、超音波分散、ボールミル、振動ボールミル、サンドミル、アトライター、ロールミル及び液衝突型高速分散機等の方法でよく分散し、分散液を塗布、乾燥させて形成される。電荷発生層の膜厚は５μｍ以下、好ましくは０．１〜２μｍが適当である。
【００６７】
電荷輸送層は、主として電荷輸送材料と本発明からなるバインダー樹脂とを溶剤中に溶解させた塗料を塗工乾燥して形成する。用いられる電荷輸送材料としては、例えば、トリアリールアミン系化合物、ヒドラジン化合物、スチルベン化合物、ピラゾリン系化合物、オキサゾール系化合物、トリアリルメタン系化合物、チアゾール系化合物等が挙げられる。これらは、０．５〜２倍量のバインダー樹脂と組み合わされ塗工、乾燥し、電荷輸送層を形成する。電荷輸送層の膜厚は、好ましくは５〜４０μｍ、より好ましくは１５〜３０μｍである。
【００６８】
図１に本発明の電子写真感光体を有するプロセスカートリッジを用いた電子写真装置の概略構成を示す。
【００６９】
図において、１はドラム状の本発明の電子写真感光体であり、軸２を中心に矢印方向に所定の周速度で回転駆動される。感光体１は、回転過程において、一次帯電手段３によりその周面に正又は負の所定電位の均一帯電を受け、次いで、スリット露光やレーザービーム走査露光等の露光手段（不図示）から出力される目的の画像情報の時系列電気デジタル画像信号に対応して強調変調された露光光４を受ける。こうして感光体１の周面に対し、目的の画像情報に対応した静電潜像が順次形成されて行く。
【００７０】
形成された静電潜像は、次いで現像手段５によりトナー現像され、現像されたトナー像は、不図示の給紙部から感光体１と転写手段６との間に感光体１の回転と同期して取り出されて給紙された転写材７に、感光体１の表面に形成担持されているトナー画像が転写手段６により順次転写されて行く。
【００７１】
トナー画像の転写を受けた転写材７は、感光体面から分離されて像定着手段８へ導入されて像定着を受けることにより画像形成物（プリント、コピー）として装置外へプリントアウトされる。
【００７２】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００７３】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱自在に構成してもよい。例えば、一次帯電手段３、現像手段５及びクリーニング手段９の少なくとも一つを感光体１と共に一体に支持してカートリッジ化して、装置本体のレール１２等の案内手段を用いて装置本体に着脱自在なプロセスカートリッジ１１とすることができる。
【００７４】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００７５】
本発明の電子写真感光体は、電子写真複写機に利用するのみならず、レーザービームプリンター、ＣＲＴプリンター、ＬＥＤプリンター、液晶プリンター及びレーザー製版等の電子写真応用分野にも広く用いることができる。
【００７６】
【実施例】
以下、実施例に従って本発明を更に詳細に説明する。なお、実施例中の「部」は重量部を表す。
【００７７】
本発明で用いる構造式（１）で示される構成単位を有するポリアリレート及び構造式（２）で示される構成単位を有するポリカーボネートは、常法により合成した。また、粘度平均分子量は、常法により求めた。
【００７８】
構造式（１）で示される構成単位を有するポリアリレート及び構造式（２）で示される構成単位を有するポリカーボネートのブレンドの手段としては、各ポリマーを粉体でブレンドする方法、溶媒中で溶解しながらブレンドする方法等が適用可能であるが、本発明では、溶媒中で溶解し貧溶媒で再沈殿させてブレンドする方法が効果的である。
【００７９】
手順としては、まず各ポリマーを任意の混合比で秤量し、１０倍量（ｗｔ）のジクロロメタンに十分に溶解した。次いで、溶解溶媒の１０倍量（ｗｔ）のメタノールを攪拌しながら、このポリマー溶液を徐々に滴下した。このメタノール中で、白色綿状のブレンドポリマーを得た。これを真空乾燥し、フレーク状にして用いた。
【００８０】
（実施例１）
３０ｍｍφ×２５４ｍｍのアルミニウムシリンダーを支持体とし、それに以下の材料より構成される塗料を支持体上に浸漬法で塗布し、１４０℃で３０分間熱硬化し、膜厚が１５μｍの導電層を形成した。
【００８１】
導電性顔料    ：ＳｎＯ2コート処理硫酸バリウム            １０部
抵抗調節用顔料：酸化チタン                                  ２部
バインダー樹脂：フェノール樹脂                              ６部
レベリング材  ：シリコーンオイル                    ０．００１部
溶剤：メタノール／メトキシプロパノール  ０．２／０．８    ２０部
【００８２】
次に、この上にＮ−メトキシメチル化ナイロン３部及び共重合ナイロン３部をメタノール６５部／ｎ−ブタノール３０部の混合溶媒に溶解した溶液を浸漬法で塗布し、膜厚が０．５μｍの中間層を形成した。
【００８３】
次に、ＣｕＫαの特性Ｘ線回折におけるブラック角（２θ±０．２°）の９．０°、１４．２°、２３．９°、２７．１°に強いピークを有するオキシチタニウムフタロシアニン（ＴｉＯＰｃ）４部とポリビニルブチラール（商品名：エスレックＢＭ２、積水化学製）２部及びシクロヘキサノン６０部を１ｍｍφガラスビーズを用いたサンドミル装置で４時間分散した後、エチルアセテート１００部を加えて電荷発生層用分散液を調製した。これを浸漬法で塗布し、膜厚が０．３μｍの電荷発生層を形成した。
【００８４】
次に、電荷輸送層を形成するために、電荷輸送層用の塗料を調製した。ビスフェノールＣ型（例１−２）のポリアリレート（粘度平均分子量＝６００００）９０部及びビスフェノールＺ型（例２−３）のポリカーボネート（粘度平均分子量＝５０００）１０部を用いて調製したブレンドポリマーを用いた。このブレンドポリマー１００部を、モノクロロベンゼン５００部／ジクロロメタン５００部の混合溶媒に溶解した。得られた溶解液に下記構造式のアミン化合物９０部
【００８５】
【化５】
0003658228.tif 000012
下記構造式のアミン化合物１０部
【００８６】
【化６】
0003658228.tif 000013
を溶解し、電荷輸送層用の塗料を得た。この塗料を浸漬法で塗布し、１２０℃にて２時間乾燥し、膜厚が２５μｍの電荷輸送層を形成した。
【００８７】
次に、評価について説明する。
【００８８】
装置はヒューレットパッカード製ＬＢＰ「レーザージェット４ｐｌｕｓ」（プロセススピード７１ｍｍ／ｓｅｃ）を改造して用いた。改造は、帯電器の直前にヒューズランプによる前露光を取り付け、残留電位測定時のみ点灯させて使用した。電位測定は、暗部をＶｄ、レーザー光照射部をＶｌ、前露光照射部をＶｒとして行った。作成した電子写真感光体を、この装置で２３℃／湿度５５％の環境下で通紙繰り返し使用耐久を行った。シーケンスは、プリント１枚毎に１回停止する間欠モードとし、１０００枚をプリントしたところで電位を測定し、続けて５０００枚まで通紙耐久を行い感光体の削れ量を測定した。
【００８９】
また、３２.５℃／湿度８５％の高温高湿環境下で１５０００枚の通紙耐久を行った。シーケンスは、プリント１枚毎に１回停止する間欠モードとし、５００枚毎に１０分間プリントを休止し、１０００枚毎にカートリッジを出し入れすることを繰り返し、１５０００枚を耐久してクリーニングブレードの捲れを評価した。なお、必要に応じ１０分間のプリント休止中にトナー補給を行った。
【００９０】
更に、耐ソルベントクラック性は表面に指脂を付着させ２４時間放置し、顕微鏡観察によりソルベントクラックの有無を観察した。ポットライフの評価として、各電荷輸送層塗料を室温（２３℃）にて密閉容器中にて一週間静置した後、溶解状態を観察した。結果を表１０に示す。
【００９１】
（実施例２）
用いるブレンドポリマーとしてビスフェノールＺ型（例１−２３）及びビスフェノールＣ型（例１−２）を１／１で共重合したポリアリレート（粘度平均分子量＝４００００）を用い、表９に示す条件とした以外は、実施例１と同様にして行った。結果を表１０に示す。
【００９２】
（実施例３〜１０）
用いるポリマー、粘度平均分子量、混合比及びブレンドポリマーを表９に示すように変更した以外は、実施例１と同様にして感光体を作成し、評価した。結果を表１０に示す。
【００９３】
（比較例１〜１１）
用いるポリマー、粘度平均分子量、混合比及びブレンドポリマーを表９に示すように変更した以外は、実施例１と同様に感光体を作成し、評価した。結果を表１０に示す。
【００９４】
【表９】
0003658228.tif 000014
【００９５】
【表１０】
0003658228.tif 000015
【００９６】
このように、本発明で示したポリアリレートとポリカーボネートを含有し、ポリアリレートの粘度平均分子量（Ｍａ）とポリカーボネートの粘度平均分子量（Ｍｃ）がＭｃ＜１００００であり、かつＭａ≧３Ｍｃであることにより、優れた機械的強度と表面潤滑性を耐久後まで併せ持つ電子写真感光体を提供することができる。更に、電子写真特性が良好であり、かつ製造時の塗工性及び塗料ポットライフが良好であり、一般的なクリーニングブレードでも捲れの起こらない電子写真感光体を提供することができる。
【００９７】
【発明の効果】
以上に説明したように、本発明の電子写真感光体は、優れた機械的強度と表面潤滑性を耐久後まで併せ持ち、良好な電子写真特性を持っている。また、溶解性、ポットライフの改善により、材料（構成単位）の選択の幅が広がり、利用目的に応じた電子写真感光体、この電子写真感光体を有するプロセスカートリッジ及び電子写真装置を提供することが可能となった。
【図面の簡単な説明】
【図１】本発明の電子写真感光体を有するプロセスカートリッジを用いる電子写真装置の概略構成の例を示す図である。
【符号の説明】
１  感光体
２  軸
３  帯電手段
４  露光光
５  現像手段
６  転写手段
７  転写材
８  定着手段
９  クリーニング手段
１０  前露光光
１１  プロセスカートリッジ
１２  レール
【図１】
0003658228.tif 000018